(57)【特許請求の範囲】
【請求項１】
純度が９９．９９％以上のアルミニウム軟質原箔からなり、かつ該箔の表面層（最表面より０．１μｍ迄の層）のＦｅ平均濃度と内部のＦｅ平均濃度との比が２．０以下であることを特徴とする電解コンデンサ電極用アルミニウム箔
【請求項２】
前記アルミニウム軟質原箔は、粗面化率を向上させる不純物が前記表面層に濃縮していることを特徴とする請求項１記載の電解コンデンサ電極用アルミニウム箔
【請求項３】
粗面化率を向上させる不純物が、Ｐｂ、Ｉｎ、Ｓｎ、Ｎａ、Ｚｎ、Ｂｉの１種以上からなることを特徴とする請求項２に記載の電解コンデンサ電極用アルミニウム箔
【請求項４】
純度９９．９９％以上のアルミニウム原箔を２５０℃〜５３０℃の温度範囲内で加熱する一次焼鈍を行った後、該アルミニウム箔の表面層を除去する表面層除去処理を行い、その後、５００℃以上で最終焼鈍を行うことを特徴とする電解コンデンサ電極用アルミニウム箔の製造方法
【請求項５】
前記表面層除去処理では、表面から０．０２〜１μｍの厚さで表面層を除去することを特徴とする請求項４記載の電解コンデンサ電極用アルミニウム箔の製造方法
【請求項６】
表面層除去処理は、アルミニウム箔をアルカリ液に接触させて該アルミニウム箔の表面層を溶解することによって行うことを特徴とする請求項４または５に記載の電解コンデンサ電極用アルミニウム箔の製造方法
【請求項７】
前記アルミニウム原箔は、粗面化率を向上させる不純物を含むことを特徴とする請求項４〜６のいずれかに記載の電解コンデンサ電極用アルミニウム箔
【発明の詳細な説明】
【０００１】
【発明の属する技術分野】
本発明は、電解コンデンサの電極、特に陽極に用いられる電極用アルミニウム箔および該アルミニウム箔の製造方法に関するものである。
【０００２】
【従来の技術】
電解コンデンサ電極用アルミニウム箔の基になるアルミニウム原箔は、常法に従って溶製したアルミニウム塊を熱間圧延、冷間圧延することにより得られ、これを焼鈍して軟質原箔とする。その後は、上記軟質箔に対し電解エッチングによる拡面処理を行った後、化成処理（誘電体被膜形成）を施して電解コンデンサ用電極、特に陽極として供される。
上記拡面処理では、箔の表面部に非常に微細なキャピラリー状ピット（細く、長いピット）が形成される。拡面はこのキャピラリー状ピット（以降、ピット）が多くあればそれだけ表面積が大きくなる。この表面積の増大の程度を拡面率と称している。この拡面率はコンデンサの性能である静電容量に直接影響するものであるから最も重要なアルミニウム箔の性質の一つと言える。拡面処理は、通常はコンデンサメーカによって行われるが、拡面率は原箔の性状によっても異なって来る為、原箔メーカは高い拡面率を得ることが出来る箔の開発を行って来た。近年は、特開昭５７−１９４５１６号、特開平４−６２８１８〜６２８２３号などに見られるように、Ｐｂなどの特定の不純物元素を表面に濃縮させることによって拡面率を向上させる技術が開発されて来た。また、これと並行する形で、コンデンサメーカも拡面エッチング技術を改良して来た。
【０００３】
【発明が解決しようとする課題】
ところで、最近、コンデンサに対する高容量化、小型化の要請は益々強くなっているものの、従来技術の箔では、上記した改良方法を採用しても拡面処理を施した場合、依然として上記ピットの分布がかなり不均一であり、その結果、単位面積あたりのピット数が少なく、ひいては静電容量も充分に高いものとはいえない。このため上記従来技術のみではこれらの要請に答えることが出来なくなっているのが現状である。
本発明者らは、上記改良技術において予期される程度に粗面化率が向上しない原因について鋭意研究したところ、従来法に従って５００℃を超える温度で不活性ガス中で最終焼鈍したアルミニウム箔について表面分析を行った結果、表面層においてＦｅが他部の濃度の１０〜２０倍程度に濃縮されていることが最近のＳＩＭＳ分析による研究により明らかになった。また、同じくＳＩＭＳにより面分析を行った所、それら濃縮したＦｅは面内では局部的に分布していることも判明した。即ち、表面濃縮は特にＦｅの場合、同一面内では不均一に濃縮部が塊状（１０〜３０μｍ径）に分布していることが判明したのである。
このような不均質なＦｅの濃度の高い部分が部分的に存在すると、その近傍のエッチングが進み早期に形成されるがその他の部分はピットの形成が遅れる為、最終的にはピットの分布が不均一になる。これが原因となって従来技術においては所望の粗面化率、ひいては静電容量が得られなかったものと考えられる。
すなわち、粗面化率を向上させるためには最終焼鈍後のＦｅの不均一分布をいかに少なくするかが課題であり、又、その一方で、Ｐｂなどの均一ピット形成に有効な元素は表面層に濃縮させることが必要であり、これらの課題をともに満たすことが必要である。
【０００４】
本発明は上記事情を背景としてなされたものであり、最終焼鈍後のＦｅの不均一分布を少なくすることによってアルミニウム原箔にピットを均一に発生させ且つ、単位面積あたりのピット数を多くし、従来材より格段に優れた高い拡面率、即ち静電容量が得られる電解コンデンサ電極用アルミニウム箔を提供することを目的とするものであり、さらには、Ｐｂなどの均一ピットの形成に有効な元素を表面層に効果的に濃縮させて上記効果を顕著なものとすることを目的とする。
【０００５】
【課題を解決するための手段】
上記課題を解決するため、本発明のうち第１の発明の電解コンデンサ電極用アルミニウム箔は、９９．９９％以上の純度のアルミニウム軟質箔からなり、かつ該箔の表面層（最表面より０．１μｍ迄の層）のＦｅ平均濃度と内部のＦｅ平均濃度との比が２．０以下であることを特徴とする。
【０００６】
第２の発明の電解コンデンサ電極用アルミニウム箔は、第１の発明において、前記アルミニウム軟質箔は、粗面化率を向上させる不純物が前記表面層に濃縮していることを特徴とする。
第３の発明の電解コンデンサ電極用アルミニウム箔は、第２の発明において、粗面化率を向上させる不純物が、Ｐｂ、Ｉｎ、Ｓｎ、Ｎａ、Ｚｎ、Ｂｉの１種以上からなることを特徴とする。
【０００７】
また、本発明のうち第４の発明の電解コンデンサ電極用アルミニウム箔の製造方法は、純度９９．９９％以上のアルミニウム原箔を２５０℃〜５３０℃の温度範囲内で加熱する一次焼鈍を行った後、該アルミニウム原箔の表面層を除去する表面層除去処理を行い、その後、５００℃以上で、かつ一次焼鈍よりも高い温度で加熱する二次焼鈍を行うことを特徴とする。
【０００８】
第５の発明の電解コンデンサ電極用アルミニウム箔の製造方法は、第４の発明の電解コンデンサ電極用アルミニウム箔の製造方法において、前記表面層除去処理では、表面から０．０２〜１μｍの厚さで表面層を除去することを特徴とする。
【０００９】
第６の発明の電解コンデンサ電極用アルミニウム箔の製造方法は、第４または第５の発明の電解コンデンサ電極用アルミニウム箔の製造方法において、表面層除去処理は、アルミニウム原箔をアルカリ液に接触させて該アルミニウム箔の表面層を溶解することによって行うことを特徴とする。
【００１０】
第７の発明の電解コンデンサ電極用アルミニウム箔の製造方法は、第４〜第６の発明のいずれにおいて、前記アルミニウム原箔が粗面化率を向上させる不純物を含むことを特徴とする。
【００１１】
【発明の実施の形態】
本発明で用いられる電解コンデンサ電極用アルミニウム箔には、９９．９９％以上の純度を有するアルミニウム原箔が用いられる。この原箔には、望ましくは粗面化率を向上させる不純物を含有させるが、本発明としては、この不純物を含有しないものであってもよい。
粗面化率を向上させる上記不純物とは、粗面化処理の際にエッチングピットの濃度を増大させるものであり、元素のまま、又は化合物の状態でアルミニウム原箔中に存在する。本発明は、この不純物の種別について特定のものに限定されるものではないが、上記作用を有するものとして、一般にも知られているＰｂ、Ｉｎ、Ｓｎ、Ｂｉ等を例示することができ、これらの１種以上含有させることができるが、好適にはＰｂである。また、上記元素の含有量についても本発明としては特に限定されるものではなく、既知の量においてアルミニウム箔に含有させることができる。上記元素の含有量としては、質量比で、Ｐｂ：０．２〜２ｐｐｍ、Ｉｎ：０．５〜３ｐｐｍ、Ｓｎ：０．３〜２ｐｐｍを例示することができる。
【００１２】
また、アルミニウム箔には、上記成分以外に不可避的にＦｅ、Ｓｉ等を含んでいる。通常は、Ｆｅ：２０ｐｐｍ以下、Ｓｉ：２０ｐｐｍ以下を含んでいる。なお、本発明の製造方法では、Ｆｅによる粗面化率への悪影響を排除できる効果があるので、通常許容される以上にＦｅを含んでいる材料を使用することもできる。この結果、コストの低い原料を使用することができ、またより強度の高いアルミニウム箔を得ることができる。強度を重視する場合には、Ｆｅ含有量の下限を５ｐｐｍ以上に定めることもできる。
【００１３】
本発明では、上記アルミニウム原箔を使用しており、この原箔は、常法に従って溶製、熱間圧延、冷間圧延することによって得ることができる。ただし、本発明においては該工程での製造条件が特に限定されるものではない。本発明の電極用アルミニウム箔には、上記原箔に焼鈍処理を施した軟質原箔が用いられるが、本発明の製造方法では、該焼鈍処理が一次焼鈍と最終焼鈍とによって構成されており、その間に表面層除去処理工程を含んでいる。以下にその詳細を説明する。
【００１４】
（一次焼鈍：２５０℃〜５３０℃）
一次焼鈍は、アルミニウム箔に含まれる不可避不純物のうち、主としてＦｅを表面層に濃縮させるために行う。この焼鈍は、比較的低い加熱温度でなされており、このためＦｅはアルミニウム箔の表面層に濃縮するものの、粗面化率を向上させる不純物を含んでいる場合には、この不純物は活発には移動せず、したがって表面層への濃縮も僅かである。その理由について確証を得てはいないが以下の理由によるものと思われる。すなわち、箔組織には格子欠陥として転位および点欠陥が存在しており、これらは焼鈍による再結晶によって再配列、消滅する。ただし、転位と点欠陥ではこれらの現象が生じる温度について差異が認められる。また、組織中に含まれる不純物は、一般にこの格子欠陥の再配列、消滅によって移動が誘起され、表面層に濃縮しやすい。しかし、Ｆｅと粗面化率を向上させる不純物とでは、格子欠陥の種別によって移動が誘起される程度に明らかな差異がある。すなわち、Ｆｅは、比較的低い加熱温度で起こる格子欠陥の再配列によって移動が誘起され、一方、粗面化率を向上させる不純物は比較的高い加熱温度で起こる格子欠陥の再配列によって移動が誘起されるため、低い加熱温度では粗面化率を向上させる不純物については表面層への濃縮は殆ど起こらない。
この結果、焼鈍時の加熱条件を適切に定めることにより、アルミニウム箔中に含まれる不純物のうち、Ｆｅを選択的に表面層に濃縮させ、一方、粗面化率を向上させる不純物は表面層に濃縮するのを抑制することができる。
【００１５】
この焼鈍（以下一次焼鈍という）での加熱温度が２５０℃未満であると、Ｆｅの濃縮を起こさせる再結晶が十分に起こらないためＦｅの表面濃縮が少なく、後工程での表面層除去の効果が小さくて結果的に粗面化処理において粗面化率の向上が充分でなくなる。このため、第１次焼鈍での加熱温度は２５０℃以上とする。一方、加熱温度が上昇するにつれてわずかに濃縮量の不均一化も大きくなり、加熱温度が５３０℃を越えるとこれが顕著になり、表面層除去によってもＦｅによる弊害が顕著になってくる。また、５３０℃を越える温度では、粗面化率を向上させる不純物もＦｅとともに表面層に濃縮してしまうため、後工程で表面層除去を行った場合、ピット均一性に効果のあるＰｂ等が除去されてしまい、粗面化率向上が充分でなくなる。これらのため最終焼鈍の加熱温度の上限を５３０℃に定める。なお、同様の理由で一次焼鈍温度の下限を３００℃、上限を５００℃未満に定めるのが望ましく、さらに上限を４００℃に定めるのが望ましい。
【００１６】
上記焼鈍における加熱時間は、Ｆｅの表面層への濃縮が必要とされる程度にまで進行するという観点から定めればよく、さらには、Ｆｅの移動を誘起する格子欠陥が充分に再配列、消滅してそれ以上にＦｅの移動が誘起されない程度にまで加熱することを考慮して加熱時間を定めるのが望ましい。また、上記温度範囲の内でも比較的高い温度で加熱する場合には（例えば５００℃以上）、粗面化率を向上させる不純物の表面層への濃縮が進行しないうちに加熱を終えるという観点から加熱時間を定めるのが望ましい。
焼鈍における加熱時間は、格子欠陥の程度、不純物の種別、量等にも左右されるため一義的に定めることは難しいが、上記の点を考慮して２〜１２時間の加熱時間を例示することができる。
【００１７】
（表面層除去）
上記一次焼鈍後には、表面層に濃縮したＦｅを除去するため、表面層自体をアルミニウム箔から除去する。この除去は、例えばアルミニウム箔をアルカリ液に接触させて表面層を溶解することにより行うことができ、その他に酸に接触させて表面層を溶解除去することもできる。また、研磨により表面層を機械的に除去する方法を採択することもできる。すなわち、本発明としては表面層の除去方法が特定の方法に限定されるものではなく、所望の厚さで表面層を除去できる方法であれば適宜の方法を採択することができる。ただし、アルミニウム箔の表面層を効率的に除去できる方法としては酸またはアルカリ液を用いた方法が有利であり、アルミニウム箔の変質を伴わないという点でアルカリ液の使用が一層好ましい。これら液とアルミニウム箔との接触は、液中への箔の浸漬、箔への液の塗布、噴射等の適宜の方法により行うことができる。
【００１８】
また、表面層除去においては、表面から０．０２〜１μｍの厚さの範囲で表面層を除去するのが望ましい。これは除去厚さが、０．０２μｍ未満であると、Ｆｅ濃縮層を充分に取り除くことができず、依然としてＦｅが濃縮した表面層がアルミニウム箔に残存し、その結果、粗面化率の向上効果が充分に得られないためである。したがって、表面層除去の厚さの下限としては０．０２μｍが望ましい。また、１μｍの厚さを越えて表面層を除去してもアルミニウム箔にはＦｅ濃縮層は殆ど残っておらず粗面化率向上効果は飽和し、また無駄で不経済と考えられるので、除去厚さの上限を１μｍに定めるのが望ましい。なお、さらに望ましくは、下限を０．１μｍ、上限を０．５μｍに定めるのがよい。
なお、表面層の除去厚さの制御は、例えば、酸、アルカリ液を用いた方法では、液の温度や接触時間を調整することにより行うことができ、研磨においては研磨時間を調整することにより行うことができる。
【００１９】
（最終焼鈍：５００℃以上）
上記表面層除去後に、最終焼鈍を行う。この焼鈍では、アルミニウム箔の集合組織は立方体方位が形成されるとともに表面に適度な厚さで酸化皮膜が形成され、粗面化率の向上に寄与する。また、粗面化率を向上させる不純物を含有する場合には、これら不純物を表面層に濃縮させて後工程の粗面化処理でエッチングピットの密度を向上させて粗面化率を向上させる。したがって、従来行われていた最終焼鈍と同様に５００℃以上の加熱温度で焼鈍する。この温度が５００℃未満であると、立方体方位の集合組織形成、酸化皮膜形成および上記不純物の濃縮が充分に進行せず、粗面化率向上効果が得られない。また、その加熱雰囲気は従来と同様に不活性ガス雰囲気とするのが望ましい。
【００２０】
なお、上記最終焼鈍においては、表面層でのＦｅ濃度は従来に比べて格段に低くなっている。これは、本発明の製造方法では、一次焼鈍において選択的にＦｅを表面層に濃縮させて除去しているので、粗面化率を向上させる不純物量を低減することなく、粗面化の支障となるＦｅの絶対量を減らすことができる。しかも、一次焼鈍においてＦｅを移動誘起する格子欠陥は殆どが再配列、消滅しており、最終焼鈍においてＦｅを移動させて表面層に濃縮させる誘起力は大幅に小さくなっているためである。その一方で、粗面化率を向上させる不純物を含有する場合には、該不純物は、一次焼鈍では表面層には濃縮せず（したがってアルミニウム箔に充分な濃度で残存している）、比較的高温の最終焼鈍において表面層に濃縮する。したがって、最終焼鈍においては、アルミニウム箔の表面層に粗面化率を向上させる不純物が選択的に濃縮されることになる。なお、これら作用を明確にするため、最終焼鈍の加熱温度は一次焼鈍の加熱温度よりも高いのが望ましい。
【００２１】
また、最終焼鈍の加熱時間は、立方体方位の形成、酸化皮膜の形成、上記した粗面化率を向上させる不純物が表面層に充分に濃縮するという観点から定めればよい。この加熱時間は、従来の最終焼鈍と同程度の時間とすることもできるが、既に一次焼鈍において一部の格子欠陥は再配列、消滅しているので、従来に比べて相対的には短時間加熱でも終了することができる。この加熱時間も上記不純物の種別や含有量に左右されるが、例えば、２〜１０時間の加熱時間を挙げることができる。
【００２２】
（表面層Ｆｅ濃度／内部Ｆｅ濃度≦２．０）
上記製造工程を経ることにより得られるアルミニウム箔は、上記したように表面層のＦｅ濃度の濃縮程度は大幅に小さくなる。表面層のＦｅの濃縮度が小さいアルミニウム箔では表面層における塊状の濃縮部の存在は殆どなく、したがって後述する粗面化処理においてＦｅの悪影響が殆どなくて表面層にエッチングピットが均一に形成され、高い粗面化率を得ることができる。すなわち、アルミニウム箔の表面層（最表面より０．１μｍ迄の層）におけるＦｅ平均濃度が、それよりも内部のＦｅ平均濃度に対し、２．０以下であれば、Ｆｅの悪影響を殆ど無視することができる。これが２．０を越えていると表面層でのＦｅの悪影響が顕著になり、粗面化率を阻害する。望ましくは、１．５以下の比率がよい。なお、Ｆｅの濃縮度の評価を０．１μｍの厚さを基準として行うものとしたのは、ピットの開始点は少なくとも表面層（０．１μｍ迄の）不純物の分散状態によって決まると考えられるからである。
なお、Ｆｅの平均濃度の比率は、ＳＩＭＳ（Ｓｅｃｏｎｄａｒｙ  Ｉｏｎ  Ｍｓｓ  Ｓｐｅｃｔｒｏｓｃｏｐｙ）で測定した相対強度比で示すことができる。
上記比率を有するアルミニウム箔は、上記した本発明の製造方法を経ることによって確実に得ることができる。
また、上記アルミニウム箔に粗面化率を向上させる不純物を含有させる場合には、上記表面層（最表面より０．１μｍ迄の層）の該不純物の平均濃度が、それよりも内部の平均濃度の１００倍以上であるのが望ましい。該不純物が充分に濃縮されていることによってエッチングピットの密度を大幅に増やして粗面化率を向上させることができる。該不純物が表面層に充分に濃縮したアルミニウム箔も本発明の製造方法を経ることによって確実に得ることができる。
【００２３】
（粗面化処理以降）
上記最終焼鈍後は、粗面化処理工程を含めて従来と同様の工程を経ることができ、本発明としては粗面化処理以降の製造条件について特に限定されるものではない。
粗面化処理においては、上記したようにＦｅによる悪影響が排除されてエッチングピットが均一に形成され、さらに粗面化率を向上させる不純物を含有する場合には高密度のエッチングピットが均一に形成され、粗面化率が大幅に向上し、電極として使用する際には高い静電容量を示すことになる。
その後は、常法に従って化成皮膜の形成、コンデンサへの組み込み等によって静電容量の高いコンデンサの電極（特に陽極）として供することができる。このコンデンサは、一般に高圧用コンデンサとして使用される。
【００２４】
【実施例】
以下に、本発明の一実施例を説明する。
９９．９９５％の純度を有し、質量比でＦｅが０．００１％、Ｓｉが０．００１％、Ｃｕが０．００５％、Ｐｂが０．０００１％（１ｐｐｍ）を含有する原料を溶解した後、５ｋｇのブックモールドに鋳込んだ。その後、面削（片面２ｍｍ）を施し、５６０℃で６時間の均質処理を行い、そのまま冷間圧延を行った。６ｍｍ厚に仕上げた後、０．１１ｍｍ厚まで冷間圧延を行って硬質箔を得た。
この硬質箔を原箔として表１に示す工程に従って、一次焼鈍、表面層除去、最終焼鈍を行った。なお、一次焼鈍では不活性ガス雰囲気で２４０分の加熱を行い、最終焼鈍では、不活性ガス中で３６０分の加熱を行った。
また表面層の溶解除去は、１０％カセイソーダ・６０℃溶液で行い、５〜６０秒の範囲内で溶解時間を変えて、表面層の除去量を制御した。
上記により得られる軟質原箔について、表面層（〜０．１μｍ迄）およびこれよりも内部のＦｅの濃度をＳＩＭＳにより計測し、その比を測定し、表１に結果を示した。また、各試料の表面層（０．１μｍ厚）について、Ｐｂの含有量を測定したところ、Ｎｏ．１１のＰｂ濃度が９０ｐｐｍであるのを除いて、他の試料は２００ｐｐｍ以上にＰｂが濃縮されていることが確認された。
【００２５】
さらに、上記軟質原箔に対し、以下に示す条件で粗面化処理を行った。
１）  エッチング液
ＨＣｌ  １モル／１リットル、Ｈ２ＳＯ４  ３モル／１リットル、
温度  ７５℃、
２）電解条件
電流密度  ０．８Ａ／ｃｍ２
電解時間  ４０秒
次いで、７５℃のＨＮＯ３（５０％）で７分間の化学エッチングを行った後、２７０Ｖでの化成を行って静電容量を測定した。
【００２６】
【表１】
0003581071.tif 000002
【００２７】
表１から明らかなように、本発明の製造方法により得られたアルミニウム箔は、従来の製造方法により得られたアルミニウム箔（Ｎｏ．１、以下従来材とする）に比べて明らかに高い静電容量を有しており、これは粗面化率が向上したためと考えられる。なお、本発明材のうち、Ｎｏ．４の試料は、従来材よりも高い静電容量を有するが多くの発明材よりも静電容量の向上効果は小さくなっている。これは、表面層の除去厚さが充分ではなく、したがって、Ｆｅが最終焼鈍後にも表面層に高い濃度で残存して粗面化率の向上効果を小さくしたためと考えられる。
一方、一次焼鈍での加熱温度が本発明の製造条件よりも低いＮｏ．２の試料では、本発明材よりも静電容量が劣っている。これは、上記加熱温度が低いために一次焼鈍でＦｅが充分に濃縮されず、したがって、最終焼鈍後もＦｅが高い濃度で表面層に濃縮して粗面化率に悪影響を与えているためと考えられる。また、一次焼鈍での加熱温度が本発明条件よりも高いＮｏ．１１の試料では、従来材よりも静電容量が高いものの、多くの発明材よりも劣っており、表面層の除去の程度に比べて静電容量の向上効果が小さい。これは、一次焼鈍によってＦｅとともにＰｂが表面層に濃縮し、これが後工程で除去されて結果的に最終焼鈍後の表面層のＰｂ濃度が他のものよりも低くなってしまったためと考えられる。
【００２８】
【発明の効果】
以上説明したように、本発明の電解コンデンサ電極用アルミニウム箔によれば、純度が９９．９９％以上のアルミニウム軟質原箔からなり、かつ該箔の表面層（最表面より０．１μｍ迄の層）のＦｅ平均濃度と内部のＦｅ平均濃度との比が２．０以下であるので、粗面化処理に際し、Ｆｅによるピットの不均一形成が少なく、よって高い粗面化率が得られ、静電容量が大きくて小型化が可能なコンデンサを得ることができる。
【００２９】
また、上記アルミニウム箔において、粗面化率を向上させる不純物が前記表面層に濃縮していれば、粗面化処理に際し、Ｆｅによって阻害されることなくエッチングピットを高密度で形成することができ、一層高い粗面化率が得られる。
【００３０】
また、本発明の電解コンデンサ電極用アルミニウム箔の製造方法によれば、純度９９．９９％以上のアルミニウム原箔を２５０℃〜５３０℃の温度範囲内で加熱する一次焼鈍を行った後、該アルミニウム箔の表面層を除去する表面層除去処理を行い、その後、５００℃以上で最終焼鈍を行うので、上記電解コンデンサ用アルミニウム箔を確実に得ることができる。また、上記原箔に粗面化率を向上させる不純物を含有させておけば、該不純物を確実に表面層に濃縮させることができる。